(57)【要約】【課題】微小径で略球形のトナーを用いた場合にも、優れたクリーニング性が実現でき、かつ長期に亘って優れた耐久性を維持可能な画像形成方法を提供する。【解決手段】感光体１上に静電潜像を形成し、トナーを用いてその静電潜像を顕像化した後、トナー像を媒体に転写、定着して可視像を得て画像の形成を行う方法において、トナーは、平均円形度が０．９５以上、体積平均粒径が７．０μｍ以下であるものとし、感光体１上の転写残トナーを感光体１上から取り除くクリーニング工程ではゴム弾性体からなるクリーニングブレード３０を使用するものとし、クリーニングブレード３０は、ポリウレタンを主体とし、平均粒径が４００ｎｍ以下の有機又は無機の微粒子を含有しており、かつクリーニングブレード３０の表面には、高さ１０ｎｍ以上１．０μｍ以下の突起が形成されているものとする。【選択図】図１
2007248712.tif 000002
【特許請求の範囲】
【請求項１】
感光体上に静電潜像を形成し、トナーを用いてその静電潜像を顕像化した後、トナー像を媒体に転写、定着して可視像を得る電子写真式画像形成方法であって、
前記トナーは、平均円形度が０．９５以上、体積平均粒径が７．０μｍ以下であるものとし、
前記感光体上の転写残トナーを前記感光体上から取り除くクリーニング工程を有しており、
前記クリーニング工程においては、ゴム弾性体からなるクリーニングブレードを使用するものとし、
当該クリーニングブレードは、ポリウレタンを主体とし、平均粒径が４００ｎｍ以下の有機又は無機の微粒子を含有しており、かつクリーニングブレードの表面には、高さ１０ｎｍ以上１．０μｍ以下の突起が形成されていることを特徴とする電子写真式画像形成方法。
【請求項２】
前記クリーニングブレードの表面の前記突起は、２０μｍ四方あたり２個以上存在していることを特徴とする請求項１に記載の電子写真式画像形成方法。
【請求項３】
前記クリーニングブレードの突起は、前記クリーニングブレードが前記感光体に接するエッジ部から０．５〜２μｍはなれた位置に形成されていることを特徴とする請求項１又は２に記載の電子写真式画像形成方法。
【請求項４】
前記クリーニングブレードは、ヤング率が７０ｋｇｆ／ｃｍ2〜１２０ｋｇｆ／ｃｍ2であることを特徴とする請求項１乃至３のいずれか一項に記載の電子写真式画像形成方法。
【請求項５】
前記トナーには、平均粒径８０ｎｍ以上の有機又は無機の微粒子が混合されていることを特徴とする請求項１乃至４のいずれか一項に記載の電子写真式画像形成方法。
【請求項６】
前記トナーは、平均円形度が０．９７０以上であり、体積平均粒径が６．０μｍ以下であることを特徴とする請求項１乃至５のいずれか一項に記載の電子写真式画像形成方法。
【請求項７】
前記トナーは、楕円形状であるものとし、長径と短径の比の平均が１．１以上であることを特徴とする請求項１乃至５のいずれか一項に記載の電子写真式画像形成方法。
【請求項８】
前記感光体の表面に、固体又は液体の滑剤剤を塗布することを特徴とする請求項１乃至７のいずれか一項に記載の電子写真式画像形成方法。
【請求項９】
前記クリーニングブレードに含有されている無機微粒子が、酸化チタン又はシリカの少なくともいずれかであることを特徴とする請求項１乃至８のいずれか一項に記載の電子写真式画像形成方法。
【請求項１０】
前記クリーニングブレードに含有されている有機微粒子が、アクリル変成シリコーン樹脂であることを特徴とする請求項１乃至８のいずれか一項に記載の電子写真式画像形成方法。
【発明の詳細な説明】
【技術分野】
【０００１】
本発明は、感光体に対するクリーニングをブレード方式によって行う点に特徴を有する電子写真式画像形成方法に関するものである。
【背景技術】
【０００２】
従来、転写型の画像形成装置においては、帯電器で一様に帯電した潜像担持体、例えば感光体上に、原稿画像の露光を行って潜像を形成した後、この潜像に現像装置でトナーを付着させてトナー像として可視像化させていた。このトナー像を、転写装置で転写紙あるいは中間的な転写媒体に転写し、転写後の感光体上に残留したトナーを、クリーニング装置によって感光体上から除去し、感光体を継続して繰り返し使用していた。
【０００３】
このクリーニング装置としては、クリーニングブレードを用いたクリーニング装置、導電性あるいは絶縁性の繊維からなるファーブラシローラを用いたクリーニング装置、研磨能力を有するクリーニングローラを用いたクリーニング装置、潤滑剤物質を自らに内包したクリーニングローラを用いたクリーニング装置、磁性体粉末をローラ表面に配した磁気ブラシローラを用いたクリーニング装置、吸引器を用いたクリーニング装置等、各種方式のものが知られており、実用化されている。
最も広く使用されている方式は、クリーニングブレードを用いる方式である。
これは、構造が簡易であり、トナー除去性も高いという利点を有している。
【０００４】
近年、高画質化を目的として、トナーは７μｍ以下もの小径化及び略真球形化する傾向にある。
トナー粒径を小さくする方法としては、製造コスト面を鑑みて、従来の粉砕法ではなく重合法が有利である。
重合法で製造された小粒径トナーは、形状が真球に近く、粒度分布がシャープであることから、細線の再現性やディジタル画像のドット再現性等に優れた良好な画質が得られるという特徴を持っている。
【０００５】
小粒径の重合トナーを使用した場合、従来の粉砕法で製造されたトナーに比べ、形状が真球に近いこと、及び粒径が小さくなっていることから、充分なクリーニングを行うことが困難となり、例えばクリーニング機器からのすり抜け等による不良が発生するという課題を有していた。
【０００６】
トナーのクリーニングを行う技術に関しては、従来各種の提案がなされている。
例えば、ブレード物性を規定する事で、環境安定性を改善する技術についての提案がなされている（例えば、下記特許文献１参照。）。しかしながら、小粒径の球形トナーを適用すると、充分なクリーニング性、耐久性を実現できるものではなかった。
また、シロキサン系樹脂を含有した材料よりなる感光体と特定の物性のクリーニングブレードを使用し、クリーニング性を確保する技術についての提案がなされている（例えば、下記特許文献２参照。）。しかしながら、シロキサン系樹脂による感光体の帯電特性低下を招来したり、保護層をコートしたりすることによるコストアップの問題があった。
【０００７】
また、クリーニングブレード表面に微粒子を添加する方法についての提案がなされている（例えば、下記特許文献３参照。）。
しかしながら、クリーニングブレード表面に微粒子を付着させるようにすると、粒子の脱落が生じて長期間効果が持続しないという問題があった。
【０００８】
また、結晶性シリカやチタン酸塩等の無機充填剤をブレードに混合することによりブレードの強度を上げ、耐久性を向上させる技術についての提案がなされているが（例えば、下記特許文献４参照。）、充分なクリーニング性を確保することについては考慮されたものではなかった。
【０００９】
また、ブレードの内部に潤滑性や研磨性のある微粒子を添加し、ブレード表面に突出させる技術についての提案もなされているが（例えば、特許文献５、６参照。）、微細なトナーに対する充分なクリーニング性を確保する観点からの検討はなされていなかった。
【００１０】
また、クリーニングブレードの表層にフッ素樹脂を含有させ、表面粗さを特定した所定の感光体と組み合わせて使用する技術についての提案もなされているが（例えば、下記特許文献７参照。）、フッ素樹脂はウレタンゴム部材との親和性が低く、ブレード表面から脱落しやすく、効果が持続しにくいという問題があった。更には、ブレード全体のゴム弾性も不安定になりやすく、感光体表面粗さは使用経時で変動するため、クリーニング特性が不安定になりやすいという問題もあった。
【００１１】
上述したようなクリーニングブレード方式における他の課題として、摩耗やカケ等を原因とするクリーニング特性の低下がある。すなわちブレードのエッジを繰り返し使用することにより摩耗したり欠けたりした場合、クリーニング不良の発声が著しく増加するという問題である。
【００１２】
上記問題に対し、アクリル変性ポリオルガノシロキサンをクリーニングブレードに分散することでブレードの摩耗、カケ等を防止する技術についての提案がなされた（例えば、下記特許文献８参照。）。これは、ウレタンとの親和性の高い材料を使用することで、感光体とブレードとの摩擦力を軽減し、かつブレードの耐久性、安定性が向上するという効果が得られている。
しかし、極めて小粒径で略真球形状のトナーを使用した場合には、充分なクリーニング性を確保するには至らない。
【００１３】
また更に、クリーニングブレードの磨耗や欠けを防止するためにブレード表面に滑剤を塗布又は供給する方法についても広く汎用されているが、滑剤を長期間にわたって均一に塗布された状態に維持することは困難であったり、感光体に現像されるトナー量等によって塗布状態が変動したりし、感光体表面の摩擦係数は安定しなかった。そのために、滑剤の塗布によっても安定したクリーニング特性を得るには不充分であった。
【００１４】
【特許文献１】特開平９−５０２２１号公報
【特許文献２】特開２００３−９８９２５号公報
【特許文献３】特開昭５９−２００２８４号公報
【特許文献４】特開平５−１５８３８９号公報
【特許文献５】特開２００５−１９５６８１号公報
【特許文献６】特開２００３−２８０４７４号公報
【特許文献７】特開２００２−１４９０３１号公報
【特許文献８】特開２００４−２７９５９１号公報
【発明の開示】
【発明が解決しようとする課題】
【００１５】
本発明においては、特に略真球形状で小粒径のトナーを用いた場合にも充分なクリーニング性を確保し、長期に亘って高画質を維持することを目的とする。
また、環境や使用経時における滑剤、クリーニング助剤等の量の変動や、紙粉等の異物に対しても優れた耐性を発揮し、ブレードの磨耗や欠けに対しても特性を高いレベルで維持し、安定性に優れたクリーニング性を実現することを目的とする。
また更には、トナーの付着やフィルミングに起因する各種異常画像の防止を図り、感光体等を駆動するトルクを軽減し、画像形成装置の耐久性の向上を図りかつ消費電力の低減化を実現する。
【課題を解決するための手段】
【００１６】
本発明の電子写真式画像形成方法は、感光体上に静電潜像を形成し、トナーを用いてその静電潜像を顕像化した後、トナー像を媒体に転写、定着して可視像を得るものであり、トナーは、平均円形度が０．９５以上、体積平均粒径が７．０μｍ以下であるものとし、感光体上の転写残トナーを感光体上から取り除くクリーニング工程において、ゴム弾性体からなるクリーニングブレードを使用するものとし、このクリーニングブレードは、ポリウレタンを主体とし、平均粒径が４００ｎｍ以下の有機又は無機の微粒子を含有し、かつクリーニングブレードの表面には、高さ１０ｎｍ以上１．０μｍ以下の突起が形成されていることを特徴とするものである。
【００１７】
請求項２の発明においては、クリーニングブレードの表面の突起は、２０μｍ四方あたり２個以上存在しているものとした請求項１の電子写真式画像形成方法を提供する。
【００１８】
請求項３の発明においては、前記クリーニングブレードの突起は、前記クリーニングブレードが前記感光体に接するエッジ部から０．５〜２μｍ離れた位置に形成されていることする請求項１又は２の電子写真式画像形成方法を提供する。
【００１９】
請求項４の発明においては、前記クリーニングブレードは、ヤング率が７０ｋｇｆ／ｃｍ2〜１２０ｋｇｆ／ｃｍ2であることとした請求項１乃至３のいずれか一項の電子写真式画像形成方法を提供する。
【００２０】
請求項５の発明においては、前記トナーには、平均粒径８０ｎｍ以上の有機又は無機の微粒子が混合されていることとした請求項１乃至４のいずれか一項の電子写真式画像形成方法を提供する。
【００２１】
請求項６の発明においては、トナーは、平均円形度が０．９７０以上であり、体積平均粒径が６．０μｍ以下であることとした請求項１乃至５のいずれか一項の電子写真式画像形成方法を提供する。
【００２２】
請求項７の発明においては、トナーが楕円形状であるものとし、長径と短径の比の平均が１．１以上であることとした請求項１乃至５のいずれか一項の電子写真式画像形成方法を提供する。
【００２３】
請求項８の発明においては、前記感光体の表面に、固体又は液体の滑剤剤を塗布することとした請求項１乃至７のいずれか一項の電子写真式画像形成方法を提供する。
【００２４】
請求項９の発明においては、前記クリーニングブレードに含有されている無機微粒子が、酸化チタン又はシリカの少なくともいずれかであることとした請求項１乃至８のいずれかの電子写真式画像形成方法を提供する。
【００２５】
請求項１０の発明においては、クリーニングブレードに含有されている有機微粒子が、アクリル変成シリコーン樹脂であることとした請求項１乃至８のいずれか一項の電子写真式画像形成方法を提供する。
【発明の効果】
【００２６】
本発明によれば、トナーのクリーニング不良を確実に防止でき、フィルミングの無い良好な画像形成を連続して行うことが可能となった。
請求項３の発明によれば、紙粉等の異物の混入に対する耐性を高めることができ、クリーニング不良を効果的に防止できた。
請求項４の発明によれば、特に低温低湿環境においてもブレードのビビリ等の発生を抑制でき、高温環境においてはフィルミング等の発生が抑制された。
請求項８乃至１０の発明によれば、感光体表面に固体または液体の滑剤剤を塗布することとしたことにより、クリーニング不良やフィルミングを抑制でき、かつ感光体の傷、摩耗等も低減化でき、良好な画像形成を連続して行うことができた。
【発明を実施するための最良の形態】
【００２７】
本発明は、クリーニングブレードを備えた画像形成装置を用いた電子写真式画像形成方法に関するものである、
クリーニングブレードを備えた画像形成装置としては、例えば図１に示すような構成を有する画像形成装置が知られている。
この画像形成装置２０は、感光体１、帯電装置２、画像露光部３、現像装置４、転写装置５、クリーニング装置６、定着装置８等を備えている。
感光体１は図示の方向に回転するようになされ、帯電装置２により感光体１の表面を一様にかつ均一に帯電するようになされており、画像露光部３からの像露光により感光体１上に静電像を形成するようになされている。
なお本発明においては、トナーは、平均円形度が０．９５以上、体積平均粒径が７．０μｍ以下であるものとする。これにより、極めて鮮鋭が画像形成を行うことができる。
【００２８】
感光体１上の静電潜像は、現像装置４から供給される現像剤（トナー）により現像されて可視像を形成する。現像装置４は現像ロールとトナー層厚規制部材を備えており、貯蔵したトナーを感光体１に供給する。感光体１表面のトナー像は、転写装置５により所定の転写材上に転写され、定着装置８に送られるようになされている。
【００２９】
感光体１は、静電潜像及びトナー像を担持するための像担持体である。感光体１上のトナー像は、転写装置５により転写材に転写されるが、その一部が未転写のまま残留することがある。そのため、クリーニング装置６により、感光体１上の未転写トナーを除去する。
【００３０】
クリーニング装置６は、クリーニングブレード３０と、所定の支持部材とを備えており、感光体１の周囲に配置されている。
クリーニングブレード３０は、その先端部分が、感光体１の表面に接触するように配置されている。
【００３１】
クリーニングブレード３０は、ゴム弾性体からなるものとし、材料としては、ポリウレタンを主体とし、平均粒径が４００ｎｍ以下の有機又は無機の微粒子を含有し、かつクリーニングブレード３０の表面には、高さ１０ｎｍ以上１．０μｍ以下の突起が形成されているものとする。
【００３２】
クリーニングブレード３０の表面の突起は、クリーニングブレード３０が感光体１と接する際に、スペーサーとして機能するものであり、両者の摩擦抵抗を低減化する効果が得られる。
クリーニングブレード３０に含有させる上記微粒子の平均粒径が、４００ｎｍよりも大きいと、クリーニングブレード表面の突起が１．０μｍを超えるようになりやすくなる。また、微粒子の平均粒径が１０ｎｍよりも小さいと、クリーニングブレード３０の表面の突起が１０ｎｍよりも小さくなりやすく、上記スペーサーとしての機能を充分に発揮できなくなる。
【００３３】
クリーニングブレード３０の表面の突起は、１０ｎｍ以上、１．０μｍ以下が好ましいが、更には、感光体１とクリーニングブレード３０との間の摩擦抵抗を下げるためには、５０ｎｍ以上の突起があることが好ましく、更に好ましくは６０ｎｍ以上２００ｎｍ以下であるものとする。このサイズの微小な突起がクリーニングブレード３０の表面にあると、感光体１上の被クリーニング物であるトナーや添加剤、紙粉等を効果的に捕らえることができる。
【００３４】
なお、クリーニングブレード３０に突起を形成させるために、微粒子を表面に付着させるようにすることもできるが、クリーニングブレード３０中に分散させるようにすることが好ましい。
表面に付着させるようにすると、感光体１の摩擦により、経時的で微粒子が脱落してしまい、スペーサーとしての機能が持続しなくなるためである。
また、微粒子をクリーニングブレード３０の表面に接着させるようにすると、接着材料がクリーニングブレード３０の材質と異なるため、表面が摩耗した場合に下地のクリーニングブレードが現れ、感光体１との当接状態が変化し、クリーニング特性が変化してしまうという問題も生じる。
【００３５】
クリーニングブレード３０の内部に微粒子を分散させるようにすることにより、微粒子の脱落が生じにくくなり、また、クリーニングブレード３０の摩耗が生じた場合にも、内部に分散されている新たな微粒子が表面に現れるようになり、スペーサーとしての機能が持続する。
【００３６】
クリーニングブレード３０の微粒子による突起は、表面に出る頻度が、２０μｍ四方あたり２個以上であることが好ましい。
突起頻度が２０μｍ四方あたり２個よりも少ないと、感光体１とクリーニングブレード３０との摩擦を軽減し、かつ被クリーニング物をせき止める効果が乏しくなってしまう。よってこの効果を充分に得るためには、２０μｍ四方あたり５個以上であることが好ましい。これにより、感光体１に付着してフィルミングとなるトナーの樹脂、ワックスや添加剤等を研磨する効果が高くなる。
一方、２０μｍ四方あたり５０個以上の突起があると、感光体１表面に傷をつけやすくなるため好ましくない。
【００３７】
クリーニングブレード３０の表面の突起の位置は、クリーニングブレード３０の感光体１に接するエッジ付近であるが、エッジから０．５〜２．０μｍ離れた位置であることが好ましい。このように所定の離れた位置にすることにより、粒径が４〜７μｍのトナー粒子、特に略真球形のトナー粒子の回転を抑制でき、これを効果的に捕らえることができ、優れたクリーニング効果を発揮できるようになる。
【００３８】
クリーニングブレード３０のヤング率は充分に高い方がよい。材料中に微粒子を添加することでヤング率を高くすることができるが、クリーニングブレード３０を安定して感光体１に接触させるためには、硬度は高くしすぎない方が好ましい。これに鑑みて、硬度を６５度から８０度程度に維持し、かつヤング率を７０ｋｇｆ／ｃｍ2〜１２０ｋｇｆ／ｃｍ2とすると、小径球形トナーのクリーニング特性が安定して良いことを確認した。
【００３９】
クリーニンブレード３０のヤング率が高くなることで、エッジ部が感光体１に引き込まれにくくなり、トナー等の被クリーニング物に対する安定した壁になるためにクリーニング特性が良くなる。
また、ブレードエッジが引き込まれにくくなると、いわゆるビビリ等の異音の発生を軽減することができるようになる。
また、ブレードエッジが引き込まれないことで感光体１を抑える力がかかりにくくなるために、トナー等のフィルミングが発生しにくくなるという効果も得られる。
【００４０】
感光体１の表面摩擦抵抗は０．２５以下が好ましい。クリーニングブレード３０のエッジの変形は、感光体１がクリーニングブレード３０を引き摺ることにより生じるが、感光体１の摩擦抵抗が充分に低いと、クリーニングブレード３０にかかるストレスが減少し、変形が防止されるようになる。
ブレードエッジの変形防止は、トナーや紙粉等のクリーニングを安定して行わせることになり、また、ブレードエッジにかかるストレスが減少することは、ブレードの摩耗、損傷を軽減、防止することにつながる。
【００４１】
感光体１の表面の摩擦抵抗を低減する手段として、固体または液体の滑剤を塗布する方法が好適なものとして挙げられる。
感光体１の表面は、トナー、キャリア、紙、搬送部材、帯電等の種々の外部要因により劣化してしまうが、感光体１の表面に、所定の滑剤を塗布することにより、感光体１が前記のような外部要因に直接さらされにくくなり、劣化の程度を軽減することができるようになる。
また、本発明において適用するクリーニングブレード３０は、ブレード表面に微小な突起を有しているため、突起周辺の微小領域においてはブレードが感光体１と接触しにくい領域が生じ、その空間に滑剤が蓄積するようになることにより、滑剤が感光体１表面により均一に塗布されるようになる。このような効果を充分に得るためには、ブレード表面の突起の高さは５０ｎｍ以上２００ｎｍ以下が好ましいことが確かめられた。
【００４２】
クリーニングブレード３０の線圧は、０．０８Ｎ／ｃｍ〜０．３５Ｎ／ｃｍが好適である。より好ましくは、０．１５〜０．２８Ｎ／ｃｍであり、更に好ましくは、０．１８〜０．２５Ｎ／ｃｍである。
線圧が低すぎると、クリーニングブレード３０と感光体１との密着性が低下し、トナー粒子がすり抜けやすくなる。
また、線圧が高すぎると、ブレードエッジにかかるストレスが増大し、ブレードエッジの摩耗が進みやすく、更にはブレードエッジの変形により、トナー粒子がすり抜けやすくなるという問題を生じる。
【００４３】
感光体１に対してカウンター方向でクリーニングブレード３０を当接したときに、感光体１表面のトナーをせき止めるようにクリーニングブレード３０の断面が配置される。この断面と感光体１表面のなす角度は８０度以上とすることが好ましい。これにより、特に略真球形状のトナーに対して、良いクリーニング性が得られる。また、使用環境が変化した場合の鳴き、いわゆるビビリ等の異音の防止が図られブレードめくれが軽減できる。
【００４４】
次に、本発明の画像形成方法において、適用するトナーについて説明する。
トナーは、体積平均粒径が６．０μｍ以下のものを適用すると、解像度や文字のシャープネスが向上することが確かめられた。この観点から５．５μｍ以下のものがより好ましい。
また、トナーの円形度は０．９５以上とすることが好ましい。これにより高い転写率が得られ、かつクリーニングブレード３０に衝突するトナー量の変化が少ないために、安定したクリーニング動作を行なうことができ、良好なクリーニング性、耐久性が得られ、転写された可視画像もハーフトーンムラの無いものとすることができるようになる。この観点からトナーの円形度は０．９７０以上とすることがより好ましい。
【００４５】
トナー形状は、完全な球形であるよりも、やや楕円形であることが好ましい。好ましくは長径と短径の比の平均が１．１以上である。
このような楕円形状とすることにより、クリーニングブレード３０の突起に引っかかりやすくなり、クリーニング特性が向上する。
【００４６】
トナーには、外部添加物として、平均粒径８０ｎｍ以上３００ｎｍ以下の有機または無機粒子を含有することが好ましい。
有機、無機微粒子は、トナーの表面に付着し、充分に固定されているようにすることが好ましい。これらの粒子が固定されていると、トナーと感光体１の付着力が低下してクリーニングブレード３０によってトナーを感光体１の表面から除去しやすくなる。また、トナー粉体の流動性が低下するので、クリーニングブレード３０と感光体１の間からトナーがすり抜けにくくなる。このような効果を得るためには、トナー粒子表面積の少なくとも５０％以上が微粒子で覆われていることが好ましい。さらに好ましくはトナー表面積の８０％以上である。
【００４７】
前述の有機、無機微粒子は、また、トナー粒子表面に固定されず、独立して浮遊しているようなものも存在することが好ましい。ある程度の量がクリーニングブレード３０と感光体１の当接部分に供給されると、前記微粒子が堆積し、クリーニングブレード３０と感光体１との間で滑剤として機能するようになる。また、トナー粒子が当接部分に侵入することを防ぐため、トナー粒子のすり抜けを防止することもできる。このような効果を得るためには、トナー粒子１００重量部に対して０．２重量部以上の微粒子を添加することが好ましい。
【００４８】
次に、クリーニングブレード３０の組成、製造方法について説明する。
クリーニングブレード３０は、従来公知の組成、工法で作製できる。一般的に高弾性の得られやすいウレタンゴム等が材料として好適である。
ポリウレタンエラストマーは、通常、ポリオール成分としてポリエチレンアジペートエステルやポリカプロラクトンエステルを用い、ポリイソシアネート成分として４，４'−ジフエニルメタンジイソシアネートを用いてプレポリマーを調製し、これに硬化剤、及び必要に応じて触媒を加えて、所定の型内にて架橋し、炉内にて後架橋させた後、常温で放置熟成することによって製造されている。
高分子量ポリオールとしては、例えば、アルキレングリコールと脂肪族二塩基酸との縮合体であるポリエステルポリオール、例えば、エチレンアジペートエステルポリオール、ブチレンアジペートエステルポリオール、ヘキシレンアジペートエステルポリオール、エチレンプロピレンアジペートエステルポリオール、エチレンブチレンアジペートエステルポリオール、エチレンネオペンチレンアジペートエステルポリオールようなアルキレングリコールとアジピン酸とのポリエステルポリオール等のポリエステル系ポリオール、カプロラクトンを開環重合して得られるポリカプロラクトンエステルポリオール等のポリカプロラクトン系ポリオール、ポリ（オキシテトラメチレン）グリコール、ポリ（オキシプロピレン）グリコール等のポリエーテル系ポリオール等が用いられる。
他に低分子量ポリオールとしては、例えば、１,４−ブタンジオール、エチレングリコール、ネオペンチルグリコール、ヒドロキノン−ビス（２−ヒドロキシエチル）エーテル、３,３'−ジクロロ−４,４'−ジアミノジフエニルメタン、４,４'−ジアミノジフエニルメタン等の二価アルコールや、１,１,１−トリメチロールプロパン、グリセリン、１,２,６−ヘキサントリオール、１,２,４−ブタントリオール、トリメチロールエタン、１,１,１−トリス（ヒドロキシエトキシメチル）プロパン、ジグリセリン、ペンタエリスリトール等の三価及びそれ以上の多価アルコールを挙げることができる。
硬化触媒としては、例えば、２−メチルイミダゾールや、１,２−ジメチルイミダゾールが挙げられるが、特に、１,２−ジメチルイミダゾールが好ましい。このような触媒は、通常、主剤１００重量部に対して、０.０１〜０.５重量部、好ましくは０.０５〜０.３重量部の範囲で用いられる。
【００４９】
クリーニングブレード３０に含有させる無機微粒子としては、例えば、シリカ、酸化チタン、炭酸カルシウム、リン酸カルシウム、硫化モリブデン等の硫化物、フッ化黒鉛のようなフッ化物、窒化ホウ素等の窒化物、グラファイト等の炭素類、ガラス等を１種単独または２種以上を混合して使用することができる。
特にルチル型酸化チタンを使用した場合にウレタンとのなじみがよく、適度な高さと分布を有する突起が得られることが確かめられた。
【００５０】
クリーニングブレード３０には、表面摩擦係数を低下させる目的で、種々のシリコーン樹脂粒子や含フッ素樹脂粒子を添加しても良い。
シリコーン樹脂粒子としては特に制限は無いが、クリーニングブレード３０の潤滑効果を充分に得るために、粒子の粒度は３μｍ以下０．１μｍ以上とすることが好ましい。また、クリーニングブレード３０からの脱落を防ぐために、クリーニングブレードの主材料と親和性の高い組成である方が好ましい。
一般にクリーニングブレード３０は、ウレタン樹脂を主体とすることが多く、シリコーン樹脂粒子もウレタン変成シリコーン、アクリル変成シリコーン等が好ましい。
これらのシリコーン樹脂粒子は、クリーニングブレードとのなじみがよく、粒子の脱落が生じにくい。また、ブレードの材質を大きく変化させないために摩耗、引き裂き等が生じにくいために、クリーニングブレード３０の欠け、摩耗等による劣化が生じにくくなる。
フッ素原子含有樹脂粒子としては、四フッ化エチレン樹脂、三フッ化塩化エチレン樹脂、四フッ化エチレン六フッ化エチレンプロピレン樹脂、フッ化ビニル樹脂、フッ化ビニリデン樹脂、二フッ化二塩化エチレン樹脂、およびこれらの共重合樹脂等の粒子が挙げられる。
【００５１】
感光体１の表面には、固体又は液体の滑剤剤を塗布することが好ましい。
潤滑剤としては、各種ワックス類、金属石鹸類等が挙げられる。
ワックス類としては、オレフィン系ワックスやエステル系ワックス等の合成ワックス、各種天然ワックス等が使用できる。金属石鹸類としては、ステアリン酸等の脂肪酸との金属塩が使用できる。
潤滑剤の選択は、クリーニングブレード３０の使用状況に合わせて、ワックスの融点や感光体１への親和性、消費量等から最適な条件を選定する。
【００５２】
本発明において用いるトナーは、従来公知の方法で製造できる。
トナーの製造方法としては、粉砕法と重合法とがある。粒度の調整安定性、画像品質の面から重合法が好適である。
トナーには、外添剤として、１種以上の無機、有機微粒子を混合することが好ましい。これにより、トナーの流動性や帯電特性を調整できるようになる。
【００５３】
有機微粒子は、熱可塑性樹脂でも熱硬化性樹脂でもよいが、例えばビニル系樹脂、ポリウレタン樹脂、エポキシ樹脂、ポリエステル樹脂、ポリアミド樹脂、ポリイミド樹脂、ケイ素系樹脂、フェノール樹脂、メラミン樹脂、ユリア樹脂、アニリン樹脂、アイオノマー樹脂、ポリカーボネート樹脂等が挙げられる。有機微粒子としては、上記の樹脂を２種以上併用してもよい。このうち好ましいのは、微細球状樹脂粒子の水性分散体が得られやすい点から、ビニル系樹脂、ポリウレタン樹脂、エポキシ樹脂、ポリエステル樹脂及びそれらの併用が好ましい。
【００５４】
ビニル系樹脂としては、ビニル系モノマーを単独重合また共重合したポリマーで、例えば、スチレン−（メタ）アクリル酸エステル樹脂、スチレン−ブタジエン共重合体、（メタ）アクリル酸−アクリル酸エステル重合体、スチレン−アクリロニトリル共重合体、スチレン−無水マレイン酸共重合体、スチレン−（メタ）アクリル酸共重合体等が挙げられる。
ビニル系樹脂を構成するモノマーとしては、例えばスチレン、ｏ−メチルスチレン、ｍ−メチルスチレン、ｐ−メチルスチレン、ｐ−メトキシスチレン、ｐ−フェニルスチレン、ｐ−クロルスチレン、３，４−ジクロルスチレン、ｐ−エチルスチレン、２，４−ジメチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレンのようなスチレン誘導体、エチレン、プロピレン、ブチレン、イソブチレンのようなエチレン不飽和モノオレフィン類、ブタジエンのような不飽和ポリエン類、塩化ビニル、塩化ビニリデン、臭化ビニル、沸化ビニルのようなハロゲン化ビニル類、酢酸ビニル、プロピオン酸ビニル、ベンゾエ酸ビニルのようなビニルエステル類、メタクリル酸メチル、メタクリル酸エチル、メタクリル酸プロピル、メタクリル酸ｎ−ブチル、メタクリル酸イソブチル、メタクリル酸ｎ−オクチル、メタクリル酸ドデシル、メタクリル酸２−エチルヘキシル、メタクリル酸ステアリル、メタクリル酸フェニル、メタクリル酸ジメチルアミノエチル、メタクリル酸ジエチルアミノエチルのようなα−メチレン脂肪酸モノカルボン酸エステル類、アクリル酸メチル、アクリル酸エチル、アクリル酸ｎ−ブチル、アクリル酸イソブチル、アクリル酸プロピル、アクリル酸ｎ−オクチル、アクリル酸ドデシル、アクリル酸２−エチルヘキシル、アクリル酸ステアリル、アクリル酸２−クロルエチル、アクリル酸フェニルの如きアクリル酸エステル類、ビニルメチルエーテル、ビニルエチルエーテル、ビニルイソブチルエーテルのようなビニルエーテル類、ビニルメチルケトン、ビニルヘキシルケトン、メチルイソプロぺニルケトンのようなビニルケトン類、Ｎ−ビニルピロール、Ｎ−ビニルカルバゾール、Ｎ−ビニルインドール、Ｎ−ビニルピロリドンのようなＮ−ビニル化合物、ビニルナフタリン類、アクリロニトリル、メタクリロニトリル、アクリルアミドのようなアクリル酸誘導体、又はメタクリル酸誘導体が挙げられる。これらのビニル系モノマーは単独で用いてもよく、二種以上を併用してもよい。
この中でも、スチレン系モノマー、アクリル系モノマーを単独、あるいは併用することが好ましい。
上記以外のビニル系樹脂としては、例えばポエチレン−エチルアクリレート共重合体、エチレン−酢酸ビニル共重合体、スチレン−ブタジエン共重合体、スチレン−イソプレン共重合体等が挙げられる。
さらには、架橋性モノマーを用いることができる。
ここで架橋剤としては、主として２個以上の重合可能な二重結合を有する化合物が用いられ、例えば、ジビニルベンゼン、ジビニルナフタレン等の芳香族ジビニル化合物、エチレングリコールジアクリレート、エチレングリコールジメタクリレート、１，３−ブタンジオールジメタクリレート等の二重結合を２個有するカルボン酸エステル、ジビニルアニリン、ジビニルエーテル、ジビニルスルフィド、ジビニルスルホン等のジビニル化合物、及び３個以上のビニル基を有する化合物が単独もしくは混合物として用いられる。
【００５５】
球形状トナーは、例えば、少なくともバインダー用の樹脂材料又は／及びそのプレポリマー、着色剤、離型剤を有機溶媒中に含むトナー材料の有機溶媒液を、水系媒体中に微細液滴状に分散させ、その後、該有機溶媒及び水系媒体を除去することにより得られる。または上記分散している間若しくはその後に該液滴中のプレポリマーを架橋及び／又は伸長反応させた後、該有機溶媒及び水系媒体を除去することにより得られる。
好適には、少なくとも有機溶媒中に、活性水素を有する化合物、及びこれと反応可能な部位を有する重合体、又は分子内に活性水素及びこれと反応可能な部位を有すると同時に有する自己重合性材料、着色剤、離型剤を、好ましくはこれらを含有した組成物の形で、溶解又は分散させ、該活性水素と反応可能な部位を反応させた後、もしくは反応させながら、該有機溶媒及び水系媒体を除去し、洗浄、乾燥する。
前記反応時に攪拌強さを調整したり、乾燥後に強攪拌することで、トナーの円形度を調整するようにしてもよい。樹脂材料又は／及びそのプレポリマーとしては、各種の材料を用いることができ、特にポリエステル樹脂又は／及びポリエステルプレポリマーを好ましく用いることができる。
なお、上述した工程は一例であり、球形状トナーは、上記製法以外の方法で製造してもよい。
【００５６】
トナーには、流動性や帯電特性を調整する手段として、外添剤を添加しても良い。
外添剤の一次粒子径は、２０ｎｍ〜８０ｎｍとすることが好ましく、特に３０ｎｍ〜７０ｎｍとすることが好ましい。
また、ＢＥＴ法による比表面積は、２０〜５００ｍ2／ｇであることが好ましい。
この外添剤の使用割合は、トナーの０．０１〜５重量％であることが好ましく、特に０．０１〜２．０重量％であることが好ましい。
外添剤の具体例としては、例えばシリカ、アルミナ、酸化チタン、チタン酸バリウム、チタン酸マグネシウム、チタン酸カルシウム、チタン酸ストロンチウム、酸化亜鉛、酸化スズ、ケイ砂、クレー、雲母、ケイ灰石、ケイソウ土、酸化クロム、酸化セリウム、ペンガラ、三酸化アンチモン、酸化マグネシウム、酸化ジルコニウム、硫酸バリウム、炭酸バリウム、炭酸カルシウム、炭化ケイ素、窒化ケイ素等が挙げられる。
【００５７】
画像形成装置２０を構成する感光体１には、任意の機能を付加し得る保護層を設けてもよい。
保護層には摩擦係数を低減化する材料を用いてもよい。
例えば、低摩擦係数を有する樹脂を用いて保護層を形成したり、感光体中に含フッ素樹脂等の低摩擦係数を有する微粒子を分散したり、感光体表面に脂肪酸金属塩等の潤滑剤を塗布したりする方法が挙げられる。
上記保護層形成用の材料としては、例えば、ＡＢＳ樹脂、ＡＣＳ樹脂、オレフィン−ビニルモノマー共重合体、塩素化ポリエーテル樹脂、アリル樹脂、フェノール樹脂、ポリアセタール樹脂、ポリアミド樹脂、ポリアミドイミド樹脂、ポリアクリレート樹脂、ポリアリルスルホン樹脂、ポリブチレン樹脂、ポリブチレンテレフタレート樹脂、ポリカーボネート樹脂、ポリエーテルスルホン樹脂、ポリエチン樹脂、ポリエチレンテレフタレート樹脂、ポリイミド樹脂、アクリル樹脂、ポリメチルペンテン樹脂、ポリプロピレン樹脂、ポリフェニレンオキシド樹脂、ポリスルホン樹脂、ＡＳ樹脂、ＡＢ樹脂、ＢＳ樹脂、ポリウレタン樹脂、ポリ塩化ビニル樹脂、ポリ塩化ビニリデン樹脂、エポキシ樹脂等の樹脂が挙げられる。
上記保護層には、耐摩耗性、及び耐フィルミング性を向上させる目的でフィラーを添加しても良い。
保護層に添加されるこれらのフィラーの量は、重量基準で通常は、１０〜４０％、好ましくは２０〜３０％である。
フィラーの量が１０％未満であると、摩耗が大きくなり、良好な耐久性が得られなくなる。一方、４０％を越えると、露光時における明部電位の上昇が著しくなって、感度低下が無視できなくなるので望ましくない。
フィラーの粒径は、平均１次粒径として０．３〜１．２μｍ、好ましくは、０．３〜０．７μｍであり、粒径が小さい場合には耐摩耗性が充分でなく、また、粒径が大きい場合には書き込み光を散乱させるため好ましくない。
さらに保護層には、フィラーの分散性を向上させるために分散助剤を添加してもよい。
分散助剤は塗料等に使用されるもの（例えば、変性エポキシ樹脂縮合物、不飽和ポリカルボン酸低分子量ポリマー等）が適宜利用でき、その量は重量基準で通常は、含有するフィラーの量に対して０．５〜４％、好ましくは１〜２％である。
【００５８】
また、上記保護層には、電荷輸送材料を添加してもよく、残留電位の低減等、露光に対する特性を向上させることができる。
電荷輸送材料の添加量は、重量基準で低分子電荷輸送材料の場合、フィラーを除いた固形分の２０〜６０％が好ましく、保護層の機械的特性が損なわれない範囲で、露光特性を向上させる程度に添加する。
高分子電荷輸送材料を適用する場合、それ自体、バインダーとしての機能するので、添加量をさらに増やすことができ、フィラーを除いた固形分の２０〜９５％とすることができる。
【００５９】
一般的に、バインダー樹脂に低分子電荷輸送材料が添加された膜は、その添加量に従って膜強度が低下する。
更に、無機微粒子が添加されるとき、バインダーとの接着性は良好に保つ必要があり、特に表層での無機微粒子の保持性は耐摩耗性の点から重要である。
通常、無機微粒子が表面処理されたものを用いると、バインダーとの親和性が向上し、膜自体の強度を向上させることができる。
更に、保護層中には、酸化防止剤を必要に応じて添加する。酸化防止剤については後記する。
【００６０】
感光体１に保護層を形成する方法としては、例えば、スプレー法等、通常の塗布法が採用され、保護層の厚さは０．５〜１０μｍとし、好ましくは４〜６μｍ程度とする。
感光体１と保護層との間には、別の中間層を形成してもよい。
中間層は、一般にバインダー樹脂を主成分として用いる。
この中間層形成用のバインダー樹脂としては、例えば、ポリアミド樹脂、アルコール可溶性ナイロン、水溶性ポリビニルブチラール樹脂、ポリビニルブチラール樹脂、ポリビニルアルコール樹脂等が挙げられる。
中間層の形成方法としては、通常の塗布法が適用でき、中間層の厚さは、０．０５〜２μｍ程度が適当である。
【００６１】
また、耐環境性の改善のため、特に感度低下や残留電位の上昇を防止する目的で、上記保護層や上記中間層に、酸化防止剤、可塑剤、滑剤、紫外線吸収剤、低分子電荷輸送物質及びレベリング剤を添加してもよい。
【００６２】
酸化防止剤の具体例としては、例えば、フェノール系化合物として、２，６−ジ−ｔ−ブチル−ｐ−クレゾール、ブチル化ヒドロキシアニソール、２，６−ジ−ｔ−ブチル−４−エチルフェノール、ｎ−オクタデシル−３−（４−ヒドロキシ−３，５−ジ−ｔ−ブチルフェノール）、２，２−メチレン−ビス−（４−メチル−６−ｔ−ブチルフェノール）、２，２−メチレン−ビス−（４−エチル−６−ｔ−ブチルフェノール）、４，４−チオビス−（３−メチル−６−ｔ−ブチルフェノール）、４，４−ブチリデンビス−（３−メチル−６−ｔ−ブチルフェノール）、１，１，３−トリス−（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、テトラキス−［メチレン−３−（３，５−ジ−ｔ−ブチル−４−ヒドロキシフェニル）プロピオネート］メタン、ビス［３，３−ビス（４−ヒドロキシ−３−ｔ−ブチルフェニル）ブチリックアッシド］グリコールエステル、トコフェロール類等が挙げられる。
パラフェニレンジアミン類として、Ｎ−フェニル−Ｎ−イソプロピル−ｐ−フェニレンジアミン、Ｎ，Ｎ−ジ−ｓｅｃ−ブチル−ｐ−フェニレンジアミン、Ｎ−フェニル−Ｎ−ｓｅｃ−ブチル−ｐ−フェニレンジアミン、Ｎ，Ｎ−ジ−イソプロピル−ｐ−フェニレンジアミン、Ｎ，Ｎ−ジメチル−Ｎ，Ｎ−ジ−ｔ−ブチル−ｐ−フェニレンジアミン等が挙げられる。
ハイドロキノン類として、２，５−ジ−ｔ−オクチルハイドロキノン、２，６−ジドデシルハイドロキノン、２−ドデシルハイドロキノン、２−ドデシル−５−クロロハイドロキノン、２−ｔ−オクチル−５−メチルハイドロキノン、２−（２−オクタデセニル）−５−メチルハイドロキノン等が挙げられる。
有機硫黄化合物類として、ジラウリル−３，３−チオジプロピオネート、ジステアリル−３，３−チオジプロピオネート、ジテトラデシル−３，３−チオジプロピオネート等が挙げられる。
有機燐化合物類として、トリフェニルホスフィン、トリ（ノニルフェニル）ホスフィン、トリ（ジノニルフェニル）ホスフィン、トリクレジルホスフィン、トリ（２，４−ジブチルフェノキシ）ホスフィン等が挙げられる。
【００６３】
可塑剤の具体例としては、リン酸エステル系可塑剤として、リン酸トリフェニル、リン酸トリクレジル、リン酸トリオクチル、リン酸オクチルジフェニル、リン酸トリクロルエチル、リン酸クレジルジフェニル、リン酸トリブチル、リン酸トリ−２−エチルヘキシル、リン酸トリフェニル等が挙げられる。
フタル酸エステル系可塑剤として、フタル酸ジメチル、フタル酸ジエチル、フタル酸ジイソブチル、フタル酸ジブチル、フタル酸ジヘプチル、フタル酸ジ−２−エチルヘキシル、フタル酸ジイソオクチル、フタル酸ジ−ｎ−オクチル、フタル酸ジノニル、フタル酸ジイソノニル、フタル酸ジイソデシル、フタル酸ジウンデシル、フタル酸ジトリデシル、フタル酸ジシクロヘキシル、フタル酸ブチルベンジル、フタル酸ブチルラウリル、フタル酸メチルオレイル、フタル酸オクチルデシル、フマル酸ジブチル、フマル酸ジオクチル等が挙げられる。
芳香族カルボン酸エステル系可塑剤として、トリメリット酸トリオクチル、トリメリット酸トリ−ｎ−オクチル、オキシ安息香酸オクチル等が挙げられる。
脂肪族二塩基酸エステル系可塑剤として、アジピン酸ジブチル、アジピン酸ジ−ｎ−ヘキシル、アジピン酸ジ−２−エチルヘキシル、アジピン酸ジ−ｎ−オクチル、アジピン酸−ｎ−オクチル−ｎ−デシル、アジピン酸ジイソデシル、アジピン酸ジカプリル、アゼライン酸ジ−２−エチルヘキシル、セバシン酸ジメチル、セバシン酸ジエチル、セバシン酸ジブチル、セバシン酸ジ−ｎ−オクチル、セバシン酸ジ−２−エチルヘキシル、セバシン酸ジ−２−エトキシエチル、コハク酸ジオクチル、コハク酸ジイソデシル、テトラヒドロフタル酸ジオクチル、テトラヒドロフタル酸ジ−ｎ−オクチル等が挙げられる。
脂肪酸エステル誘導体系可塑剤として、オレイン酸ブチル、グリセリンモノオレイン酸エステル、アセチルリシノール酸メチル、ペンタエリスリトールエステル、ジペンタエリスリトールヘキサエステル、トリアセチン、トリブチリン等が挙げられる。
オキシ酸エステル系可塑剤として、アセチルリシノール酸メチル、アセチルリシノール酸ブチル、ブチルフタリルブチルグリコレート、アセチルクエン酸トリブチル等が挙げられる。
エポキシ系可塑剤として、エポキシ化大豆油、エポキシ化アマニ油、エポキシステアリン酸ブチル、エポキシステアリン酸デシル、エポキシステアリン酸オクチル、エポキシステアリン酸ベンジル、エポキシヘキサヒドロフタル酸ジオクチル、エポキシヘキサヒドロフタル酸ジデシル等が挙げられる。
二価アルコールエステル系可塑剤として、ジエチレングリコールジベンゾエート、トリエチレングリコールジ−２−エチルブチラート等が挙げられる。
含塩素系可塑剤として、塩素化パラフィン、塩素化ジフェニル、塩素化脂肪酸メチル、メトキシ塩素化脂肪酸メチル等が挙げられる。
ポリエステル系可塑剤として、ポリプロピレンアジペート、ポリプロピレンセバケート、ポリエステル、アセチル化ポリエステル等が挙げられる。
スルホン酸誘導体系可塑剤として、ｐ−トルエンスルホンアミド、ｏ−トルエンスルホンアミド、ｐ−トルエンスルホンエチルアミド、ｏ−トルエンスルホンエチルアミド、トルエンスルホン−Ｎ−エチルアミド、ｐ−トルエンスルホン−Ｎ−シクロヘキシルアミド等が挙げられる。
クエン酸誘導体系可塑剤として、クエン酸トリエチル、アセチルクエン酸トリエチル、クエン酸トリブチル、アセチルクエン酸トリブチル、アセチルクエン酸トリ−２−エチルヘキシル、アセチルクエン酸−ｎ−オクチルデシル等が挙げられる。
その他、ターフェニル、部分水添ターフェニル、ショウノウ、２−ニトロジフェニル、ジノニルナフタリン、アビエチン酸メチル等が挙げられる。
【００６４】
紫外線吸収剤としては、ベンゾフェノン系紫外線吸収剤を用いることができ、例えば、２−ヒドロキシベンゾフェノン、２，４−ジヒドロキシベンゾフェノン、２，２，４−トリヒドロキシベンゾフェノン、２，２，４，４−テトラヒドロキシベンゾフェノン、２，２−ジヒドロキシ４−メトキシベンゾフェノン等が挙げられる。
サルシレート系紫外線吸収剤としては、フェニルサルシレート、２，４ジ−ｔ−ブチルフェニル３，５−ジ−ｔ−ブチル４ヒドロキシベンゾエート等が挙げられる。
ベンゾトリアゾール系紫外線吸収剤としては、（２−ヒドロキシフェニル）ベンゾトリアゾール、（２−ヒドロキシ５−メチルフェニル）ベンゾトリアゾール、（２−ヒドロキシ５−メチルフェニル）ベンゾトリアゾール、（２−ヒドロキシ３−ターシャリブチル５−メチルフェニル）５−クロロベンゾトリアゾール等が挙げられる。
シアノアクリレート系紫外線吸収剤としては、エチル−２−シアノ−３，３−ジフェニルアクリレート、メチル２−カルボメトキシ３（パラメトキシ）アクリレート等が挙げられる。
クエンチャー（金属錯塩系）紫外線吸収剤としては、ニッケル（２，２チオビス（４−ｔ−オクチル）フェノレート）ノルマルブチルアミン、ニッケルジブチルジチオカルバメート、ニッケルジブチルジチオカルバメート、コバルトジシクロヘキシルジチオホスフェート等が挙げられる。
ＨＡＬＳ（ヒンダードアミン）系紫外線吸収剤としては、ビス（２，２，６，６−テトラメチル−４−ピペリジル）セバケート、ビス（１，２，２，６，６−ペンタメチル−４−ピペリジル）セバケート、１−［２−〔３−（３，５−ジ−ｔ−ブチル−４−ヒドロキシフェニル）プロピオニルオキシ〕エチル］−４−〔３−（３，５−ジ−ｔ−ブチル−４−ヒドロキシフェニル）プロピオニルオキシ〕−２，２，６，６−テトラメチルピリジン、８−ベンジル−７，７，９，９−テトラメチル−３−オクチル−１，３，８−トリアザスピロ〔４，５〕ウンデカン−２，４−ジオン、４−ベンゾイルオキシ−２，２，６，６−テトラメチルピペリジン等が挙げられる。
【００６５】
上述した画像形成装置は、複写装置、ファクシミリ、プリンター内に固定して組み込まれていてもよいが、プロセスカートリッジの形態で、それら装置内に組み込まれ、着脱自在としたものであってもよい。
ここで、プロセスカートリッジとは、感光体を内蔵し、外に帯電手段、露光手段、現像手段、転写手段及びクリーニング手段を含んだ１つの装置（部品）である。
【実施例】
【００６６】
以下、画像形成装置を構成するクリーニングブレードとトナーの具体的なサンプルを作製し、これらを用いて画像形成し、評価を行った。なお、本発明は以下に示す例に限定されるものではない。
【００６７】
（クリーニングブレード１〜６を作製する）
〔クリーニングブレード１〕
樹脂粒子含有クリーニングブレードを作製する。
ポリオール１００部に対して、一次平均粒径１５ｎｍのルチル型酸化チタン微粒子（テイカ株式会社製ＭＴ１５０Ａ）１０部を、３本ロールミルを用いて混合した。その後、イソシアネートと混合して、フッソ系の離型剤を塗布した金型に注入し、１５０℃で１時間保持した。その後、シート状に硬化したポリウレタンゴムを脱型した。その後、ポリウレタンゴムを平板上に１００℃で７日間静置したのち、短冊状に切り取り、クリーニングブレード１とした。
【００６８】
〔クリーニングブレード２〕
ポリオール１００部に対して、平均粒径２５０ｎｍのルチル型酸化チタン（石原産業製CR-EL）１０部を、３本ロールミルを用いて混合した。その後、ジイソシアネートと混合してフッソ系の離型剤を塗布した金型に注入し、１５０℃で１時間保持した。その後、シート状に硬化したポリウレタンゴムを脱型した。その後、ポリウレタンゴムを平板上に１００℃で7日間静置したのち、短冊状に切り取り、クリーニングブレード２とした。
【００６９】
〔クリーニングブレード３〕
上記クリーニングブレード１の例において、３本ロールミルによる混練条件を変更して微粒子の分散性を調整し、最終的に得られるクリーニングブレードの突起数と突起の頻度を制御した。その他の条件はクリーニングブレード１の例と同様としてクリーニングブレード３とした。
【００７０】
〔クリーニングブレード４〕
上記クリーニングブレード２の例において、３本ロールミルによる混練条件を変更して微粒子の分散性を調整し、最終的に得られるクリーニングブレードの突起数と突起の頻度を制御した。その他の条件はクリーニングブレード２の例と同様としてクリーニングブレード４とした。
【００７１】
〔クリーニングブレード５〕
ポリオール１００部に対して、一次平均粒子径２００ｎｍのアクリル変成シリコーン（日信化学工業製シャリーヌR130S）１０部を、３本ロールミルを用いて混合した。その後、ジイソシアネートと混合してフッソ系の離型剤を塗布した金型に注入し、１５０℃で１時間保持した。その後、シート状に硬化したポリウレタンゴムを脱型した。ポリウレタンゴムを平板上に１００℃で７日間静置したのち、短冊状に切り取り、クリーニングブレード５とした。
【００７２】
〔クリーニングブレード６〕
フッソ系の離型剤を塗布した金型にポリオールとジイソシアネートの混合物を注入し、１５０℃で１時間保持した。その後、シート状に硬化したポリウレタンゴムを脱型した。
ポリウレタンゴムを平板上に１００℃で７日間静置した後、短冊状に切り取り、クリーニングブレード６とした。
【００７３】
上述したクリーニングブレード１〜６の特性はポリオールの原材料種及び分子量の調整により行った
次に、クリーニングブレード１〜６の表面に現われた突起の高さと、突起の頻度を測定した。測定装置として、ＦＥ−ＳＥＭ（日立製作所製S-4200）、ＳＰＭ（エスアイアイ・ナノテクノロジー製ＳＰＩ3800Ｎ）を使用した。
なお、ＦＥ−ＳＥＭでは、粒度の分かっている粒子を表面に散布した場合の観察高さとの比較により高さを確認した。
クリーニングブレード１〜６の特性を下記表１に示す。
【００７４】
【表１】
2007248712.tif 000003
【００７５】
（トナーを作製する。）
〔原材料〕
水：１０００部
フタロシアニングリーン含水ケーキ（固形分３０％）：２００部
カーボンブラック（＃４４  三菱化学社製）：５４０部
ポリオール樹脂：６００部
上記材料を、ヘンシェルミキサーを用いて混合し、顔料凝集体中に水が染み込んだ混合物を得た。これをロ−ル表面温度１００℃に設定した２本ロールにより４５分間混練を行い、圧延冷却しパルペライザーで粉砕し、マスターバッチ顔料を得た。
【００７６】
次に、下記の材料を用意する。
上述の工程で得られたマスターバッチ顔料：１０部
ポリオール樹脂：９５部
帯電制御剤（オリエント化学社製   ボントロンＥ−８４）：２部
ワックス：５部
（脂肪酸エステルワックス、融点８３℃、粘度２８０ｍＰａ・ｓ（９０℃））
【００７７】
上記材料をミキサーで混合後、２本ロールミルで３０分溶融混練し、混練物を圧延冷却した。その後、ジェットミルによる衝突板方式の粉砕機（I式ミル：日本ニューマチック工業社製）と旋回流による風力分級（ＤＳ分級機：日本ニューマチック工業社製）を用い、製造条件を変えて、以下のブラック色の着色粒子を得た。
【００７８】
（第一のトナーの球形化処理を行う。）
上述のようにして得られたブラック色の着色粒子を用いて、サーフュージョンシステム（ホソカワミクロン社製）を適用し、体積平均粒径Ｄｖ６．１μｍ、個数平均粒径Ｄｎ５．５μｍ、Ｄｖ／Ｄｎ１．１１（マルチサイザーIIで測定）、平均円形度０．９５（フロー式粒子像測定装置FPIA-2100で測定）のトナー母体１を作製した。
【００７９】
（第二のトナーの球形化処理を行う。）
上述のようにして得られたブラック色の着色粒子を用いて、サーフュージョンシステム（ホソカワミクロン社製）を適用し、体積平均粒径Ｄｖ６．１μｍ、個数平均粒径Ｄｎ５．５μｍ、Ｄｖ／Ｄｎ１．１１（マルチサイザーIIで測定）、平均円形度０．９７（フロー式粒子像測定装置FPIA-2100で測定）のトナー母体２を作製した。
【００８０】
（トナーを作製する。）
上記トナー母体１及びトナー母体２に、これらそれぞれ１００重量部に対して、平均粒径１２０ｎｍの球状シリカ微粒子１．０重量部を乾式混合した。
その後、平均一次粒径が５０ｎｍ以下の疎水性シリカ０．８重量部を乾式混合して、それぞれトナー１及びトナー２を得た。
上記トナー母体１の１００重量部に対して、平均粒径３０ｎｍの球状シリカ微粒子をトナー重量１００部に対して１．５部を乾式混合し、トナー３を得た。
【００８１】
得られたトナーを走査型電子顕微鏡で観察し、画像解析によりトナー形状の長径と短径の比を求めた。具体的には、上記トナー１〜３の各３００個を抽出測定して平均値を算定した。
【００８２】
（クリーニングブレードの評価）
上述したクリーニングブレード、及びトナーを適宜組み合わせ、ImagioNeoC385（リコー社製商品名）を適用し、クリーニング特性、及びクリーニングブレードの磨耗の評価を行った。
評価環境は、実験室、低温環境（温度１０℃湿度２０％）、高温環境（温度３０℃、湿度８０％）の、３種類の環境を適用するものとし、各１万枚ずつ画像形成を行った。
評価結果を下記表２に示す。
クリーニング特性については、ランク評価５を優良とし１を不良とする５段階評価で行った。
クリーニングブレードの摩耗はブレード長さ方向に摩耗した長さを顕微鏡により測定した。
【００８３】
【表２】
2007248712.tif 000004
【００８４】
上記表２に示されているように、クリーニングブレードとして、材料はポリウレタンを主体とし、平均粒径が４００ｎｍ以下の微粒子を含有し、かつクリーニングブレードの表面には、高さ１０ｎｍ以上１．０μｍ以下の突起が形成されているものを適用した組み合わせ１〜７の例においては、いずれも実用上充分なクリーニング性が得られ、クリーニングブレードの磨耗性も良好な範囲に低減化できていた。
組み合わせ８の例においては、感光体に潤滑剤を塗布しなかったため、異音の発生があり、経時でのクリーニングブレードの摩耗も大きくなってしまった。
組み合わせ９の例においては、クリーニングブレードの表面に突起を形成しなかったため、クリーニング性の評価において劣った結果となった。
【００８５】
組み合わせ４においては、クリーニングブレードの表面に、比較的高い突起が少ない頻度で形成されているため、クリーニング性、及びトナーフィルミングの評価において、組み合わせ１〜３に比較すると若干劣った評価となった。このことから、クリーニングブレード表面の突起頻度は２個以上／２０μｍ四方とすることが好適であることが確かめられた。
【００８６】
組み合わせ６においては、トナーが極めて真球に近いものを用いたので、クリーニング性やトナーフィルミングの評価において組み合わせ１〜３に比較すると若干劣った評価となった。このことから、トナーは楕円形で、長径／短径が１．１以上が好適であることが確かめられた。
【図面の簡単な説明】
【００８７】
【図１】本発明を実行する画像形成装置の一例の概略構成図を示す。
【符号の説明】
【００８８】
１  感光体
２  帯電装置
３  画像露光部
４  現像装置
５  転写装置
６  クリーニング装置
８  定着装置
９  除電ランプ
１０  給紙トレイ
２０  画像形成装置
３０  クリーニングブレード
【図１】
2007248712.tif 000005